ПАЛЛАДИЕВЫЕ ЭКРАНЫ ДЛЯ ФИЛЬЕРНОГО ПИТАТЕЛЯ

1. Устройство (5) для выработки волокон, имеющее фильерный питатель (10), через который протекает расплавленный минеральный материал, причем фильерный питатель содержит элементы, которые включают в себя перфорированную нижнюю пластину (14) с насадками, противоположные боковые стенки (40), противоположные торцевые пластины (50) и экран (16), расположенный рядом с боковыми стенками и торцевыми стенками, через который протекает расплавленный минеральный материал, при этом элементы фильерного питателя включают в себя по меньшей мере один конструктивный элемент и по меньшей мере один неконструктивный элемент;
причем конструктивные элементы включают в себя перфорированную нижнюю пластину с насадками и, возможно, по меньшей мере нижние участки противоположных боковых стенок, при этом конструктивные элементы изготовлены из первого материала, имеющего высокий предел ползучести;
при этом неконструктивные элементы изготовлены по меньшей мере из второго материала, который имеет более низкий предел ползучести, чем первый материал, и
экран изготовлен из третьего материала, имеющего высокое содержание палладия.
2. Устройство для выработки волокон по п.1, в котором первый материал имеет более высокую коррозионную стойкость к расплавленному минеральному материалу, чем второй материал и третий материал.
3. Устройство для выработки волокон по п.1, в котором неконструктивный элемент дополнительно содержит по меньшей мере верхний участок (44) боковых стенок.
4. Устройство для выработки волокон по п.1, в котором третий материал содержит 100% Pd.
5. Устройство для выработки волокон по п.1, в котором третий материал содержит от 85 до 100% Pd, от 0 до 15% Pt, от 0 до 15% Ir и от 0 до 15% Rh.
6. Устройство для выработки волокон по п.1, в котором второй материал содержит от 0 до 100% Pd, от 0 до 100% Pt, 40% или меньше Rh, 10% или меньше Ru и 10% или меньше Ir.
7. Устройство для выработки волокон по п.1, в котором второй материал содержит от 40 до 50% Pd, от 40 до 50% Pt и от 5 до 15% Rh.
8. Устройство для выработки волокон по п.1, в котором второй материал содержит 40% Pd, 50% Pt и 10% Rh.
9. Устройство для выработки волокон по п.1, в котором первый материал содержит Pt, Pt-сплав или дисперсионно упрочненный Pt-сплав.
10. Устройство для выработки волокон по п.1, в котором первый материал содержит Pt-Rh-сплав.
11. Устройство для выработки волокон по п.1, в котором конструктивные элементы дополнительно содержат один или несколько элементов (18) армирования, прикрепленных к верхней поверхности перфорированной нижней пластины с насадками.
12. Устройство для выработки волокон по п.1, в котором конструктивные элементы дополнительно содержат один или несколько элементов армирования, прикрепленных к верхней поверхности боковых стенок.
13. Устройство для выработки волокон по п.1, в котором конструктивные элементы дополнительно содержат множество насадок (12), идущих от нижней поверхности перфорированной нижней пластины.
14. Устройство для выработки волокон по п.1, в котором неконструктивные элементы дополнительно содержат один или несколько фланцев (17), идущих от верхних участков боковых стенок, и по меньшей мере участки противоположных торцевых пластин.
15. Устройство для выработки волокон по п.1, в котором фильерный питатель дополнительно содержит противоположные концевые зажимы (13), расположенные рядом с торцевыми стенками, причем неконструктивные элементы дополнительно содержат противоположные концевые зажимы и по меньшей мере участки противоположных торцевых пластин.
16. Устройство для выработки волокон по п.1, в котором фильерный питатель дополнительно содержит противоположные концевые зажимы, расположенные рядом с торцевыми стенками, причем неконструктивные элементы дополнительно содержат противоположные концевые зажимы и по меньшей мере участки противоположных торцевых пластин, при этом концевые зажимы и по меньшей мере нижние участки (42) торцевых пластин изготовлены из четвертого материала, который является другим, чем первый, второй и третий материалы.
17. Устройство для выработки волокон по п.16, в котором четвертый материал содержит 10% или меньше Rh.
18. Способ выработки минеральных волокон, который включает в себя следующие операции:
a) введение расплавленного минерального материала в фильерный питатель (10), который содержит элементы, включающие в себя перфорированную нижнюю пластину (14) с насадками, противоположные боковые стенки (40), противоположные торцевые пластины (50) и экран (16), расположенный над боковыми стенками и торцевыми стенками, через который протекает расплавленный минеральный материал; причем элементы фильерного питателя содержат по меньшей мере один конструктивный элемент и по меньшей мере один неконструктивный элемент;
причем конструктивные элементы включают в себя перфорированную нижнюю пластину с насадками и, возможно, по меньшей мере нижние участки противоположных боковых стенок, при этом конструктивные элементы изготовлены из первого материала, имеющего высокий предел ползучести;
при этом неконструктивные элементы представляют собой по меньшей мере противоположные боковые стенки, причем неконструктивные элементы изготовлены по меньшей мере из второго материала, который имеет более низкий предел ползучести, чем первый материал; и
экран изготовлен из третьего материала, имеющего высокое содержание палладия;
b) пропускание расплавленного минерального материала через перфорированную пластину с насадками, чтобы образовать потоки материала; и
c) вытягивание волокон из потоков материала, протекающих через перфорированную пластину с насадками, чтобы образовать волокна.
19. Способ по п.18, в котором первый материал имеет более высокую коррозионную стойкость к расплавленному минеральному материалу, чем второй материал и третий материал.
20. Способ по п.18, в котором неконструктивные элементы дополнительно содержат по меньшей мере верхний участок (44) боковых стенок.
21. Способ по п.18, в котором третий материал содержит 100% Pd.
22. Способ по п.18, в котором третий материал содержит от 85 до 100% Pd, от 0 до 15% Pt, от 0 до 15% Ir и от 0 до 15% Rh.
23. Способ по п.18, в котором второй материал содержит от 0 до 100% Pd, от 0 до 100% Pd, 40% или меньше Rh, 10% или меньше Ru и 10% или меньше Ir.
24. Способ по п.18, в котором второй материал содержит от 40 до 50% Pd, от 40 до 50% Pt и от 5 до 15% Rh.
25. Способ по п.18, в котором второй материал содержит 40% Pd, 50% Pt и 10% Rh.
26. Способ по п.18, в котором первый материал представляет собой Pt, Pt-сплав или дисперсионно упрочненный Pt-сплав.
27. Способ по п.18, в котором первый материал представляет собой Pt-Rh-сплав.
28. Способ по п.18, в котором конструктивные элементы дополнительно содержат один или несколько элементов (18) армирования, прикрепленных к верхней поверхности перфорированной нижней пластины с насадками.
29. Способ по п.18, в котором конструктивные элементы дополнительно содержат один или несколько элементов армирования, прикрепленных к внешней поверхности боковых стенок.
30. Способ по п.18, в котором конструктивные элементы дополнительно содержат множество насадок (12), идущих от нижней поверхности перфорированной нижней пластины.
31. Способ по п.18, в котором неконструктивные элементы дополнительно содержат один или несколько фланцев (17), идущих от верхних участков боковых стенок, и по меньшей мере участки противоположных торцевых пластин.
32. Способ по п.18, в котором фильерный питатель дополнительно содержит противоположные концевые зажимы (13), расположенные рядом с торцевыми стенками, причем неконструктивные элементы дополнительно содержат противоположные концевые зажимы и по меньшей мере участки противоположных торцевых пластин.
33. Способ по п.18, в котором фильерный питатель дополнительно содержит противоположные концевые зажимы, расположенные рядом с торцевыми стенками, причем неконструктивные элементы дополнительно содержат противоположные концевые зажимы и по меньшей мере участки противоположных торцевых пластин, при этом концевые зажимы и по меньшей мере нижние участки (42) торцевых пластин изготовлены из четвертого материала, который является другим, чем первый, второй и третий материалы.
34. Способ по п.33, в котором четвертый материал содержит 10% или меньше Rh.